БЕТОННАЯ СМЕСЬ
CONCRETE MIX

Изобретение относится к промышленности строительных материалов, в частности к производству бетонных стеновых блоков.
Известна бетонная смесь, содержащая, мас.ч.: портландцемент 1,0; золошлаковый наполнитель 3,6-9,7; крошку газонаполненной пластмассы (пенополиэтилена) с размером частиц до 10 мм 0,024-0,009; воду 0,6-1,1 [1].
Задача изобретения состоит в повышении коэффициента конструктивного качества бетона.
Технический результат достигается тем, что бетонная смесь, содержащая портландцемент, золошлаковый наполнитель, крошку пенополиэтилена с размером частиц до 10 мм, воду, дополнительно включает смолу воздухововлекающую экстракционно-канифольную и керамзитовый песок при следующем соотношении компонентов, мас.%: портландцемент 25,0-27,0; золошлаковый наполнитель 35,89-41,87; крошка пенополиэтилена с размером частиц до 10 мм 0,03-0,05; смола воздухововлекающая экстракционно-канифольная 0,06-0,1; керамзитовый песок 8,0-10,0; вода 25,0-27,0.
Составы бетонной смеси приведены в таблице.
Компоненты
Содержание, мас.%:
состав №1
состав №2
состав №3
Портландцемент (М 500)
25,0
26,0
27,0
Золошлаковый наполнитель
41,87
38,88
35,89
Крошка пенополиэтилена с размером частиц до 10 мм
0,03
0,04
0,05
Смола воздухововлекающая экстракционно-канифольная
0,1
0,08
0,06
Керамзитовый песок
8,0
9,0
10,0
Вода
25,0
26,0
27,0
Для приготовления бетонной смеси подготавливают, дозируют и смешивают сухие сырьевые компоненты (портландцемент, золошлаковый наполнитель, крошку пенополиэтилена с размером частиц до 10 мм, керамзитовый песок), затем добавляют воду, смолу воздухововлекающую экстракционно-канифольную и вновь смешивают. Полученную бетонную смесь укладывают в металлические (предварительно смазанные машинным маслом) формы и оставляют до затвердевания. Затем отформованные изделия освобождают от форм и транспортируют на склад готовой продукции.
3
Плотность изделий из бетонной смеси составит от 1100 до 1400 кг/м, прочность на сжатие (в возрасте 28 сут) - от 6 до 9 МПа.
Источник информации
1. Патент №2083523 РФ, C04B 28/04, 1997.